ТКАНЬ ВОРСОВАННАЯ

Полезная модель относится к текстильной промышленности, а именно к полутораслойным тканям пальтовым, обеспечивающим в процессе изготовления и эксплуатации комплекс устойчивых художественно-эстетических показателей в совокупности с показателями качества.
Известна синтетическая ткань, выполненная главным переплетением или ее производным, основа которой выполнена из полипропиленовых комплексных нитей линейной плотности 15-20 текс, а уток - из полипропиленовой пряжи линейной плотности 22-30 текс с длинными уточными настилами. Количество нитей на 1 см ткани составляет по основе 40-50, по утку 26-36, а одна из поверхностей ткани с длинными уточными настилами выполнена ворсованной (патент РФ №2188479, опубл. 27.08.02 г.). Ткань используют в качестве конверта для блока положительных электродов свинцового аккумулятора.
Техническим результатом заявляемой полезной модели является создание ткани пальтовой с эффектом мягкого мехового грифа на лицевой поверхности ткани с одновременным приданием ткани прочности и формоустойчивости.
Поставленная задача достигается тем, что в ткани ворсовой, выполненной главным переплетением основных и уточных нитей, образующих длинные уточные ворсованные настилы, в качестве основных нитей использована аппаратная шерстяная пряжа 76 текс №13,2 с 20% капрона, а две системы уточных нитей из аппаратной шерстяной пряжи 76 текс №13,2 с 20% капрона и фасонной камвольной пряжи из кроссбредной шерсти 415 текс с круткой конечной правой 410 на 10 см переплетены с основными нитями сложным переплетением на базе усиленного десяти ремизного сатина со сдвигом три, образуя на лицевой поверхности ткани рисунок в виде «ступенчатой» диагонали, а подкладка выполнена полотняным переплетением. На фиг. представлен 1 - общий рисунок переплетения ткани, 2 - переплетение основы с верхним утком, 3 - переплетение основы с нижним утком (каркас
ткани), 4 - поперечные разрезы по основе в пределах раппорта, 5 - продольный разрез по утку.
Двухуточная ткань имеет две системы уточных нитей, расположенных одна под другой, а основные нити, переплетаясь с той и другой системами уточных нитей, связывают их.
В основе используют аппаратную шерстяную пряжу 76 текс №13,2 с 20% капрона.
Уточные нити из тонкой аппаратной шерстяной пряжи 76 текс №13,2 с 20% капрона, переплетаясь с основными, создают каркас полотняным переплетением для придания ткани стабильности (формоустойчивости) и прочности (см. фиг. позиция 3), Второй вид уточных нитей из фасонной камвольной пряжи из кроссбредной шерсти 415 текс (буклированной) с круткой конечной правой 410 на 10 см. Буклированная пряжа ложится поверх каркаса, прикрепляясь к нему двумя основными перекрытиями. Эти перекрытия расположены в виде сдвинутой (ступенчатой) диагонали (см. фиг. позиция 4).
Ткань изготовлена на станке СТБ 4-220 с кареточным зевообразовательным механизмом.
Плотность ткани по утку 132 нити
Плотность ткани по основе 138 нитей
Выработанную ткань подвергают дополнительной обработке ворсованию и стрижке с образованием на поверхности крупных аритмично расположенных открытых завитков, напоминающих каракуль с мягким меховым грифом.
Готовая ткань пальтовая обладает следующими показателями:
2
Поверхностная плотность, г/м - 519
Ширина, см - 152
Прочность на разрыв, Н
- по основе, не менее 220
- по утку, не менее 160